(57)【要約】【課題】少なくとも一種類のジカルボン酸と少なくとも一種類のジオールを含む共重合ポリエステルを製造する方法を提供する事。【解決手段】本発明は、１００ｍｏｌ％の少なくとも一種類のジカルボン酸と１００〜１５０ｍｏｌ％の少なくとも一種類のジオールを単体の原料として使用し、エステル化反応を行うことによってオリゴマーを得るステップと、前記オリゴマーをチタニウム−リン（Ｔｉ−Ｐ）共触媒の存在下で、重合反応を行うことによって共重合ポリエステルを得る重合ステップとを含む共重合ポリエステルを製造する方法に関する。これによって、得られた共重合ポリエステルは、良い色相、高い輝度、及び安定した生産性という特性を有するものになる。【選択図】なし【特許請求の範囲】
【請求項１】
１００ｍｏｌ％の少なくとも一種類のジカルボン酸と１００〜１５０ｍｏｌ％の少なくとも一種類のジオールを単体の原料として使用し、２３０〜２６０℃でのエステル化反応を行うことによってオリゴマーを得るエステル化ステップと、
前記エステル化ステップにて得られたオリゴマーをチタニウム−リン（Ｔｉ−Ｐ）共触媒の存在下で、重合反応を行うことによって共重合ポリエステルを得る重合ステップとを含み、
前記チタニウム−リン（Ｔｉ−Ｐ）共触媒は、下記の一般式（１）の構造を有し、
一般式（１）：Ｏ16Ｐ4Ｔｉ3
前記チタニウム−リン（Ｔｉ−Ｐ）共触媒の添加量をチタニウムの含有量に換算し、換算されたチタニウム−リン（Ｔｉ−Ｐ）共触媒におけるチタニウムの含有量が１〜５０ｐｐｍであり、
前記重合ステップの温度は、２６０〜２９０℃であり、真空度は、０．１〜１０ｔｏｒｒであることを特徴とする共重合ポリエステルの製造方法。
【請求項２】
前記ジカルボン酸は、８乃至１４個の炭素原子を有する芳香族ジカルボン酸から選ばれることを特徴とする請求項１に記載の共重合ポリエステルの製造方法。
【請求項３】
前記ジカルボン酸は、８乃至１２個の炭素原子を有する脂環族ジカルボン酸から選ばれることを特徴とする請求項２に記載の共重合ポリエステルの製造方法。
【請求項４】
前記ジカルボン酸は、テレフタル酸、イソフタル酸、１，４−シクロヘキサンジカルボン酸、１，３−シクロヘキサンジカルボン酸、コハク酸、アジピン酸、セバシン酸、２，６−ジカルボン酸、又はその他のジカルボキシ基を有する化合物から選ばれることを特徴とする請求項１に記載の共重合ポリエステルの製造方法。
【請求項５】
前記ジカルボン酸は、８０〜１００ｍｏｌ％のテレフタル酸と０〜２０ｍｏｌ％のイソフタル酸を含むことを特徴とする請求項４に記載の共重合ポリエステルの製造方法。
【請求項６】
前記ジオールは、３乃至２０個の炭素原子を有する脂肪族ジオールから選ばれることを特徴とする請求項１に記載の共重合ポリエステルの製造方法。
【請求項７】
前記ジオールは、６乃至２０個の炭素原子を有する脂環族ジオールから選ばれることを特徴とする請求項６に記載の共重合ポリエステルの製造方法。
【請求項８】
前記ジオールは、エチレングリコール、トリグリコール、プロピレングリコール、１，４−ブチレングリコール、ペンチルグリコール、ヘキサンジオール、ネオペンチルグリコール、１，２−シクロヘキサンジオール、１，４−シクロヘキサンジオール、１，２シクロヘキサンジメタノール、１，３−シクロヘキサンジメタノール、テトラメチルシクロブタンジオール、イソソルビド、及びそれらの混合物から選ばれることを特徴とする請求項１に記載の共重合ポリエステルの製造方法。
【請求項９】
前記ジオールは、０〜１２０ｍｏｌ％のエチレングリコールと３０〜１５０ｍｏｌ％の１，４−シクロヘキサンジメタノールを含むことを特徴とする請求項８に記載の共重合ポリエステルの製造方法。
【請求項１０】
前記チタニウム−リン（Ｔｉ−Ｐ）共触媒の添加量をチタニウムの含有量に換算し、換算されたチタニウム−リン（Ｔｉ−Ｐ）共触媒におけるチタニウムの含有量が５〜４０ｐｐｍであることを特徴とする請求項１乃至９のいずれか一項に記載の共重合ポリエステルの製造方法。
【請求項１１】
前記チタニウム−リン（Ｔｉ−Ｐ）共触媒の添加量をチタニウムの含有量に換算し、換算されたチタニウム−リン（Ｔｉ−Ｐ）共触媒におけるチタニウムの含有量が１０〜３０ｐｐｍであることを特徴とする請求項１乃至９のいずれか一項に記載の共重合ポリエステルの製造方法。
【請求項１２】
前記重合ステップには、熱安定剤又は調色剤を添加するステップをさらに含むことを特徴とする請求項１乃至９のいずれか一項に記載の共重合ポリエステルの製造方法。
【請求項１３】
前記熱安定剤は、リン酸、リン酸トリメチル、又はリン酸トリエチルであり、前記熱安定剤の添加量をリンの含有量に換算し、換算された熱安定剤におけるリンの添加量が１０〜３０ｐｐｍであることを特徴とする請求項１２に記載の共重合ポリエステルの製造方法。
【請求項１４】
前記調色剤は、酢酸コバルト或いはプロピオン酸コバルトであり、前記熱安定剤の添加量をコバルトの含有量に換算し、換算された熱安定剤におけるコバルトの添加量が１０〜１００ｐｐｍであることを特徴とする請求項１２に記載の共重合ポリエステルの製造方法。
【請求項１５】
前記チタニウム−リン（Ｔｉ−Ｐ）共触媒におけるチタン原子数と前記熱安定剤におけるリン原子数の比は、Ｔｉ／Ｐ＝２．５〜５であることを特徴とする請求項１２に記載の共重合ポリエステルの製造方法。
【発明の詳細な説明】
【技術分野】
【０００１】
本発明は、優れた耐水解性と速い反応性を持つチタニウム−リン（Ｔｉ−Ｐ）共触媒を利用することにより、少なくとも一種類のジカルボン酸と少なくとも一種類のジオールを含む共重合ポリエステルを製造する方法に関するものである。
【背景技術】
【０００２】
ポリエチレンテレフタレート（以下、単にＰＥＴと称する）は、１９４１年に初めて特許公開されて以来、人類の生活においてよく使用される泛用プラスチックとなっている。その優れた物性から、人造繊維や、プラスチックボトル、プラスチックシール、薄膜、エンジニアリングプラスチック等の用途を含む。
従来技術では、通常、各種形式のジカルボン酸或いはジオールの単体を添加し、ＰＥＴに対して改質を行うことによって、その加工性を改善し、又は、特殊な性質を付与する。改質されたＰＥＴはＰＥＴ共重合ポリエステルと通称される。
従来は、ＰＥＴやＰＥＴ共重合ポリエステルは、アンチモン触媒を使用し重合を行うことにより得られたが、アンチモン触媒を使用して得られたエステル粒の色相は暗いため、良い色相と高い輝度の要求に対応することができない。
現在、業界における解決方法は、アンチモン触媒の代わりに、チタン触媒を使用することにより、良い色相と高い輝度を有するエステル粒を得る方法である。
【先行技術文献】
【特許文献】
【０００３】
【特許文献１】米国特許第５，６８１，９１８号
【特許文献２】米国特許第５，７４４，５７１号
【特許文献３】米国特許第６，５５９，２７２号
【発明の概要】
【発明が解決しようとする課題】
【０００４】
工業上の生産において、よく使用されるチタン触媒は、主にチタンアルコキシド（ａｌｋｏｘｉｄｅ）或いは無機チタン酸化物である。チタンアルコキシドを使用するものでは、例えば、米国特許第５，６８１，９１８、５，７４４，５７１号を例に挙げられるが、その欠点は、水気に対して敏感であるため、水解され易く触媒の活性を低下させることになり、重合の時間が長引く点である。また、無機粒子の形態に還元する可能性もあるため、透明度に悪影響を及ぼし、ひいては、生産設備の管路が塞がれ、生産設備の稼動を中止し清掃を行わなければならない不具合がある。
【０００５】
無機チタン酸化物を使用するものでは、例えば、米国特許第６，５５９，２７２号を例に挙げられるが、その欠点は、無機チタン酸化物の反応システムにおける溶解度が十分ではないため、有効的な重合活性を低下させるだけではなく、溶解されていない無機チタン酸化物が濁度の増加をもたらし、ひいてはエステル顆粒の透明度に影響する恐れがある点である。従って、無機チタン酸化物を触媒として使用するプロセス条件を把握し調整することが難しい。
【課題を解決するための手段】
【０００６】
上記従来のアンチモン触媒やチタン触媒の問題点に鑑み、本発明は、少なくとも一種類のジカルボン酸と少なくとも一種類のジオールを含む共重合ポリエステルの製造方法を提供することを目的としている。
優れた耐水解性と速い反応性を持つチタニウム−リン（Ｔｉ−Ｐ）共触媒を使用することによって、良い色相、高い輝度、及び安定した生産性という特性を有する共重合ポリエステルを提供する。
【０００７】
前記の目的を達成するために、本発明の一実施形態によれば、
１００ｍｏｌ％の少なくとも一種類のジカルボン酸と１００〜１５０ｍｏｌ％の少なくとも一種類のジオールを単体の原料として使用し、２３０〜２６０℃でのエステル化反応を行うことによってオリゴマーを得るエステル化ステップと、
前記エステル化ステップにて得られたオリゴマーをチタニウム−リン（Ｔｉ−Ｐ）共触媒の存在下で、重合反応を行うことによって共重合ポリエステルを得る重合ステップとを含み、
前記チタニウム−リン（Ｔｉ−Ｐ）共触媒は、下記の一般式（１）の構造を有し、
一般式（１）：Ｏ16Ｐ4Ｔｉ3
前記チタニウム−リン（Ｔｉ−Ｐ）共触媒の添加量をチタニウムの含有量に換算し、換算されたチタニウム−リン（Ｔｉ−Ｐ）共触媒におけるチタニウムの含有量が１〜５０ｐｐｍであり、
前記重合ステップの温度は、２６０〜２９０℃であり、真空度は、０．１〜１０ｔｏｒｒであることを特徴とする共重合ポリエステルの製造方法を提供する。
【０００８】
前記ジカルボン酸は、８乃至１４個の炭素原子を有する芳香族ジカルボン酸から選ばれることが好ましい。
【０００９】
前記ジカルボン酸は、８乃至１２個の炭素原子を有する脂環族ジカルボン酸から選ばれることが好ましい。
【００１０】
前記ジカルボン酸は、テレフタル酸、イソフタル酸、１，４−シクロヘキサンジカルボン酸、１，３−シクロヘキサンジカルボン酸、コハク酸、アジピン酸、セバシン酸、２，６−ジカルボン酸、又はその他のジカルボキシ基を有する化合物から選ばれることが好ましい。
【００１１】
前記ジカルボン酸は、８０〜１００ｍｏｌ％のテレフタル酸と０〜２０ｍｏｌ％のイソフタル酸を含むことが好ましい。
【００１２】
前記ジオールは、３乃至２０個の炭素原子を有する脂肪族ジオールから選ばれることが好ましい。
【００１３】
前記ジオールは、６乃至２０個の炭素原子を有する脂環族ジオールから選ばれることが好ましい。
【００１４】
前記ジオールは、エチレングリコール、トリグリコール、プロピレングリコール、１，４−ブチレングリコール、ペンチルグリコール、ヘキサンジオール、ネオペンチルグリコール、１，２−シクロヘキサンジオール、１，４−シクロヘキサンジオール、１，２シクロヘキサンジメタノール、１，３−シクロヘキサンジメタノール、テトラメチルシクロブタンジオール、イソソルビド、及びそれらの混合物から選ばれることが好ましい。
【００１５】
前記ジオールは、０〜１２０ｍｏｌ％のエチレングリコールと３０〜１５０ｍｏｌ％の１，４−シクロヘキサンジメタノールを含むことが好ましい。
【００１６】
前記チタニウム−リン（Ｔｉ−Ｐ）共触媒の添加量をチタニウムの含有量に換算し、換算されたチタニウム−リン（Ｔｉ−Ｐ）共触媒におけるチタニウムの含有量が５〜４０ｐｐｍであることが好ましい。
【００１７】
前記チタニウム−リン（Ｔｉ−Ｐ）共触媒の添加量をチタニウムの含有量に換算し、換算されたチタニウム−リン（Ｔｉ−Ｐ）共触媒におけるチタニウムの含有量が１０〜３０ｐｐｍであることが好ましい。
【００１８】
前記重合ステップには、熱安定剤又は調色剤を添加するステップをさらに含むことが好ましい。
【００１９】
前記熱安定剤は、リン酸、リン酸トリメチル、又はリン酸トリエチルであり、前記熱安定剤の添加量をリンの含有量に換算し、換算された熱安定剤におけるリンの添加量が１０〜３０ｐｐｍであることが好ましい。
【００２０】
前記調色剤は、酢酸コバルト或いはプロピオン酸コバルトであり、前記熱安定剤の添加量をコバルトの含有量に換算し、換算された熱安定剤におけるコバルトの添加量が１０〜１００ｐｐｍであることが好ましい。
【００２１】
前記チタニウム−リン（Ｔｉ−Ｐ）共触媒におけるチタン原子数と前記熱安定剤におけるリン原子数の比は、Ｔｉ／Ｐ＝２．５〜５であることが好ましい。
【発明の効果】
【００２２】
本発明によれば、良い色相、高い輝度、及び安定した生産性という特性を有する共重合ポリエステルを提供することができる。
【発明を実施するための形態】
【００２３】
本発明は、１００モル％のジカルボン酸と１００〜１５０モル％のジオールを単体の原料として、少なくとも一種類のジカルボン酸及び少なくとも一種類のジオールを含む共重合ポリエステルを製造する方法に関する。ある実施形態において、ジカルボン酸には、８０乃至１００モル％のテレフタル酸と０乃至２０モル％のイソフタル酸を含む。他の実施形態において、ジオールには、０乃至１２０モル％のエチレングリコールと３０乃至１５０モル％の１，４−シクロヘキサンジメタノールを含む。
具体的には、本発明に係る共重合ポリエステルの製造方法では、前記単体の原料と組成を用いてエステル化ステップ及び重合ステップの二段階の反応を行う。重合ステップでは、優れた耐水解性と速い反応性を持つチタニウム−リン（Ｔｉ−Ｐ）共触媒を重合触媒として使用し、チタニウム−リン（Ｔｉ−Ｐ）共触媒と熱安定剤の最適な比率を調整することによって、良い色相、高い輝度、及び安定した生産性という特性を有する共重合ポリエステルを製造する。
【００２４】
単体の原料において、使用されるジカルボン酸は、８至１４個炭素原子の芳香族ジカルボン酸から選ばれることができ、８乃至１２個の炭素原子の脂環族ジカルボン酸、或いはそれらの組み合わせが好ましい。
例えばテレフタル酸や、イソフタル酸、１，４−シクロヘキサンジカルボン酸、１，３−シクロヘキサンジカルボン酸、コハク酸、アジピン酸、セバシン酸、２，６−ジカルボン酸、及びその他のジカルボキシ基を有する化合物等である。
【００２５】
単体の原料において、使用されるジオールは、３至２０個炭素原子の脂肪族ジオールから選ばれることができ、６至２０個炭素原子の脂環族ジオール、或いはそれらの組み合わせが好ましい。
例えば、エチレングリコールや、トリグリコール、プロピレングリコール、１，４−ブチレングリコール、ペンチルグリコール、ヘキサンジオール、ネオペンチルグリコール、１，２−シクロヘキサンジオール、１，４−シクロヘキサンジオール、１，２シクロヘキサンジメタノール、１，３−シクロヘキサンジメタノール、テトラメチルシクロブタンジオール、イソソルビド、及びそれらの混合物等である。
【００２６】
本発明に係わる共重合ポリエステルの製造方法は、二段階を含む。第一段階は、エステル化ステップであり、反応温度は２３０〜２６０℃であり、２４０〜２６０℃であるほうが好ましく、２４５〜２５５℃であるほうがより好ましい。
エステル化ステップは、常圧又は加圧の方式を採用しても良く、加圧方式によるエステル化の最適な圧力の範囲は０．１〜３．０  Ｋｇ／ｃｍ2である。エステル化の反応時間は１００〜３６０分間に制御され、２７０〜３６０分間に制御されるほうが好ましい。エステル化速率は、温度、圧力、アルコールとアシッドの比例等の要素に影響されるため、実際の状況をみて調整する必要がある。
【００２７】
第二段階は、重合ステップであり、反応温度は、２６０〜２９０℃であり、２６５〜２８５℃であるほうが好ましく、２７０〜２８０℃であるほうがより好ましい。重合ステップは、真空で行う必要があり、真空度を０．１〜１０ｔｏｒｒの範囲に設定することにより、副生成物を除去することができる。
重合ステップ時間は、６０〜２４０分間に制御され、９０〜１８０分間に制御されるほうが好ましい。重合ステップは、通常、触媒、熱安定剤、調色剤等を添加することにより、最終生成物を得ることができる。本発明は、重合ステップにおいて、チタニウム−リン（Ｔｉ−Ｐ）共触媒を重合触媒として使用することによって重合反応を行うことを特徴としている。
【００２８】
重合ステップは、重合触媒を介して行う必要がある。本発明は、優れた耐水解性と速い反応性を持つチタニウム−リン（Ｔｉ−Ｐ）共触媒を使用することによって、良い色相、高い輝度、及び安定した生産性という特性を持つ共重合ポリエステルが得られる。このチタニウム−リン共触煤には、下記の一般式（１）に表れる構造を有する。
一般式（１）：Ｏ16Ｐ4Ｔｉ3
【００２９】
重合触媒の添加量をチタニウムの添加量に換算し、換算された重合触媒におけるチタニウムの添加量が１〜５０ｐｐｍであり、５〜４０ｐｐｍであるほうが好ましく、１０〜３０ｐｐｍであるほうがより好ましい。良い色相と高い輝度を達成するために、重合触媒のほかに、さらに熱安定剤と調色剤を添加しても良い。
【００３０】
本発明に使用される熱安定剤として、リン酸、リン酸トリメチル、リン酸トリエチルが挙げられる。熱安定剤の添加量をリンの添加量に換算し、換算された熱安定剤におけるリンの添加量が１０〜３０ｐｐｍである。
換算を経た熱安定剤におけるリンの添加量が１０ｐｐｍ未満の場合、最終生成物に黄化現象が起こり、リンの添加量が３０ｐｐｍより多い場合、最終生成物には理想な重合度を有しない恐れがある。
【００３１】
本発明に使用される調色剤は、無機化合物であっても良く、有機化合物であっても良く、例えば、酢酸コバルト、プロピオン酸コバルト等が挙げられる。調色剤の添加量をコバルトの添加量に換算し、換算された調色剤におけるコバルトの添加量が１０〜１００ｐｐｍである。
【００３２】
なお、使用されるチタニウム−リン（Ｔｉ−Ｐ）共触媒におけるチタン原子数と熱安定剤におけるリン原子数の比は、Ｔｉ／Ｐ＝２．５〜５であることが好ましい。
【００３３】
本発明に係わる共重合ポリエステル製造方法により得られた共重合ポリエステルの分子量は、重量比が６０／４０である５０ｍｌのフェノールとテトラクロロエタンからなる溶剤の中に、１１０℃の高温下で２５０ｍｇの共重合ポリエステルを溶解させた後、室温（２５℃）下でその溶液の固有粘度（ｉｎｔｒｉｎｓｉｃ  ｖｉｓｃｏｓｉｔｙ、Ｉ．Ｖ．）を測定することによって算出する。本発明に係わる共重合ポリエステルは、０．６０乃至０．８０ｄｌ／ｇの固有粘度を有し、０．７０乃至０．７８ｄｌ／ｇであることが好ましい。
【実施例】
【００３４】
以下の実施例は、本発明の内容を説明するためのものであり、本発明を限定するためのものではない。
【００３５】
＜チタン触媒の耐水解能力の比較＞
［実施例１］
実施例１は、前記のチタニウム−リン（Ｔｉ−Ｐ）共触媒（型番：Ｔｙｚｏｒ(登録商標)  ＰＣ−６４、Ｄｏｒｆ  Ｋｅｔａｌ社から購入される）を重合触媒として使用し、比較例１、比較例２は、それぞれオルトチタン酸テトラブチル（Ｗｙｌｓｏｎ−Ｃｈｅｍ  Ｃｏ．，  Ｌｔｄから購入される）と二酸化チタン／二酸化ケイ素の共触媒（型番：Ｃ−９４、ＡｋｚｏＮｏｂｅｌ社から購入される）を重合触媒として使用し、耐水解試験を行う。
試験方法は、前記それらの重合触媒をチタニウムの含有量が５％である１００ｍｌのエチレングリコール溶液に調製する。常温下で磁石にてかき混ぜ、５ｍｌの水を滴下し、溶液の変化を観察する。それぞれ実施例及び比較例から観察した結果を下記の表１に示す。
【００３６】
【表１】
2015030852.tif 000002
【００３７】
表１によれば、前記のチタニウム−リン（Ｔｉ−Ｐ）共触媒以外、オルトチタン酸テトラブチルと、二酸化チタン／二酸化ケイ素との触媒には、いずれも白い粒子が析出される現象が確認された。それは、触媒の構造中におけるチタニウム元素が水によって二酸化チタンに還元されたからである。上記の現象は、当該触媒が水に溶けやすいことを示す。チタニウム−リン（Ｔｉ−Ｐ）共触媒には、白い粒子が析出された現象が現れなかった。上記の現象は、チタニウム−リン（Ｔｉ−Ｐ）共触媒が耐水解能力を有することを示す。
実施例によれば、本発明に使用されるチタニウム−リン（Ｔｉ−Ｐ）共触媒は、従来の触媒に比べて、水気に敏感ではなく、水に溶けにくいため、触媒の活性を低下させることがなく、重合時間を短縮することができることがわかる。
【００３８】
＜共重合ポリエステルの製造方法−１＞
［実施例２］
２５５ｇのテレフタル酸と９７．６ｇのエチレングリコール及び１８４．４ｇの１，４シクロヘキサンジメタノールを使用し、反応容器において第一段階のエステル化ステップを行う。エステル化ステップの温度を２５０℃に上げ、常圧下で５．５時間に及んでエステル化させる。
エステル化ステップの完了後、５．１ｍｇのリン酸と６０ｍｇの酢酸コバルト及び１２０ｍｇのチタニウム−リン（Ｔｉ−Ｐ）共触媒を反応容器に順に入れた後、第二段階の重合ステップを行う。徐々に１ｔｏｒｒまでに真空減圧し、反応温度の上限を２８０℃とし、反応時間は、攪拌機が１００ｒｐｍ／ｔｏｒｑｕｅ＝８となった時点を重合の終了点とする。
【００３９】
［実施例３］
実施例３の製造方法と実施例２の製造方法との相異点は、リン酸の添加量が１５ｍｇである点である。それ以外は、同様である
【００４０】
［実施例４］
実施例４の製造方法と実施例２の製造方法との相異点は、リン酸の添加量が２６ｍｇである点である。それ以外は、同様である
【００４１】
［比較例３］
比較例３の製造方法と実施例２の製造方法との相異点は、１７０ｍｇの酢酸アンチモンを重合触媒として使用する点である。それ以外は、同様である。
【００４２】
［比較例４］
比較例４の製造方法と実施例２の製造方法との相異点は、１６０ｍｇの二酸化チタン／二酸化ケイ素共触媒を重合触媒として使用する点である。それ以外は、同様である。
【００４３】
【表２】
2015030852.tif 000003
【００４４】
各実施例及び比較例のそれぞれの固有粘度（ｉｎｔｒｉｎｓｉｃ  ｖｉｓｃｏｓｉｔｙ、ＩＶ）、色相及びガラス移転温度（ｇｌａｓｓ  ｔｒａｎｓｉｔｉｏｎ  ｔｅｍｐｅｒａｔｕｒｅ、Ｔｇ）を測定する。固有粘度は、得られたエステル粒をＡＳＴＭ  Ｄ２８５７標準方法に基づき測定する。色相は、得られたエステル粒をＴＯＫＹＯ  ＤＥＮＳＨＯＫＵ製の色差計にて測定する。
ガラス移転温度は、得られたエステル粒をＭｅｔｔｌｅｒ−Ｔｏｌｅｄｏ製の示差走査熱分析装置にて測定する。各実施例及び比較例から測定したそれぞれの固有粘度、色相及びガラス移転温度の結果を上記の表２に示す。
【００４５】
表２によれば、チタニウム−リン（Ｔｉ−Ｐ）共触媒は、実施例４において最も良い色相が得られることがわかった。実施例４の黄度指標ｂが１．５であるのに対して、酢酸アンチモンを重合触媒として使用する比較例３の黄度指標ｂが１．６であり、実施例４に比べてやや良いが、色相が暗くなり（Ｌ＝４８．０）、色相の要求を満足できない。二酸化チタン／二酸化ケイ素共触媒を重合触媒として使用する比較例４の黄度指標ｂが２．０であり、チタニウム−リン（Ｔｉ−Ｐ）共触媒を重合触媒として使用する実施例よりも黄度指標が高い。
【００４６】
＜共重合ポリエステルの製造方法−２＞
［実施例５］
１７９．１ｇのテレフタル酸と２７．３ｇのイソフタル酸及び２３６．５ｇの１，４シクロヘキサンジメタノールを使用し、反応容器において第一段階のエステル化ステップを行う。エステル化ステップの温度を２５０℃までに上げ、常圧下で５．５時間に及んでエステル化させる。
エステル化ステップの完了後、４０ｍｇのリン酸と６０ｍｇの酢酸コバルト及び３００ｍｇのチタニウム−リン（Ｔｉ−Ｐ）共触媒を反応容器に順に入れた後、第二段階の重合ステップを行う。徐々に１ｔｏｒｒまでに真空減圧し、反応温度の上限を３００℃とし、反応時間は、攪拌機が１００ｒｐｍ／ｔｏｒｑｕｅ＝８となった時点を重合の終了点とする。
【００４７】
［比較例５］
比較例５の製造方法と実施例５の製造方法との異なる点は、４２５ｍｇの酢酸アンチモンを重合触媒として使用する点である。それ以外は、同様である。
【００４８】
［比較例６］
比較例６の製造方法と実施例５の製造方法との相違点は、４００ｍｇの二酸化チタン／二酸化ケイ素共触媒を重合触媒として使用する点である。それ以外は、同様である。
【００４９】
【表３】
2015030852.tif 000004
【００５０】
表３によれば、チタニウム−リン（Ｔｉ−Ｐ）共触媒は、実施例５において最も良い色相が得られることがわかる。実施例５の黄度指標ｂが４．０であることに対して、酢酸アンチモンを重合触媒として使用する比較例５の黄度指標ｂは１０．０であり、二酸化チタン／二酸化ケイ素共触媒を重合触媒として使用する比較例６の黄度指標ｂは１３．０であり、いずれもチタニウム−リン（Ｔｉ−Ｐ）共触媒を重合触媒として使用する実施例５よりも黄度指標ｂが高い。
【００５１】
上記のことから、チタニウム−リン（Ｔｉ−Ｐ）共触媒を重合触媒として使用して得られた共重合ポリエステルの各物性は、従来のアンチモンやチタン触媒を重合触媒として使用して得られた共重合ポリエステルの各物性よりも優れることがわかる。本発明に係る共重合ポリエステルの製造方法によれば、良い色相、高い輝度、及び安定した生産性という特性を持つ共重合ポリエステルを得ることができる。